"16~30wtの範囲の量のCrを含有するクロミア形成Fe、Ni及び/又はCo基合金、及び酸化物分散強化型Cr基合金及びプレーンCr基合金からなる群から選択される材料から作られた基材と、内部クロミア層と、CrとNi、Co、Cu、Mn、Fe及びZn並びにこれらの混合物からなる群から選択される析出金属の1種又は複数とにより形成されるスピネル固溶体の中間層と、Crイオンを実質的に含まない、Ni、Co、Cu、Fe、Mn、Zn及びこれらの混合物からなる群から選択される1種又は複数の析出金属の酸化物を含む導電性最上層とを含む基材表面上の三層スケールの形の、少なくとも2種の金属及び反応性元素酸化物粒子を含む酸化金属マトリックス複合材料被膜とを含む、酸化金属マトリックス複合材料被覆基材であって、前記層の1つ又は複数が、Ce、Y、La、Hf、Zr、Gd及びこれらの混合物からなる群から選択される希土類金属のドープ又は非ドープ酸化物の粒子を含有する、酸化金属マトリックス複合材料被覆基材。前記クロミア形成基材が、Fe、Ni及びCo基合金から選択される、請求項1に記載の酸化金属マトリックス複合材料被覆基材。前記基材が、20~28wtのCrを含有するクロミア形成合金である、請求項1又は2に記載の酸化金属マトリックス複合材料被覆基材。前記基材が、94のCr、5のFe及び1のY2O3を含む酸化物分散強化型Cr基合金である、請求項1に記載の酸化金属マトリックス複合材料被覆基材。前記基材が、95のCr及び5のFeを含むCr基合金である、請求項1に記載の酸化金属マトリックス複合材料被覆基材。前記基材が、57wtのNi、22wtのCr、14wtのW、2wtのMo、3wtのFe、5wtのCo、0.5wtのMn、0.4wtのSi、0.3wtのAl、0.1wtのC、0.02wtのLa及び0.015wtのBを含むNi基合金である、請求項1~3のいずれか一項に記載の酸化金属マトリックス複合材料被覆基材。前記基材が、22wtのCr、0.46wtのMn、0.34wtのNi、0.19wtのZr、0.08wtのSi、0.05wtのAl、0.05wtのLa、0.02wtのC及び100wtまでの残部のFeを含むフェライト系ステンレス鋼合金である、請求項1~3のいずれか一項に記載の酸化金属マトリックス複合材料被覆基材。前記基材が、20~24wtのCr、1.0~3.0wtのW、0.3~0.8wtのMn、0.1~0.6wtのSi、最大0.1wtのAl、0.02~0.2wtのTi、0.04~0.2wtのLa、最大0.03wtのC、最大0.03wtのN、最大0.006wtのS、最大0.05wtのP、最大0.5wtのCu及び100wtまでの残部のFeを含むフェライト系ステンレス鋼合金である、請求項1~3のいずれか一項に記載の酸化金属マトリックス複合材料被覆基材。前記中間スピネル層が、CoCr2O4を含む、請求項1~8のいずれか一項に記載の酸化金属マトリックス複合材料被覆基材。前記中間層が、前記基材から拡散した金属元素をさらに含む、請求項1~9のいずれか一項に記載の酸化金属マトリックス複合材料被覆基材。前記金属元素が、Mn、Fe又はこれらの混合物である、請求項10に記載の酸化金属マトリックス複合材料被覆基材。前記希土類金属粒子が、3層全ての被膜中に分散したガドリニアドープセリアGDCである、請求項1~11のいずれか一項に記載の酸化金属マトリックス複合材料被覆基材。前記複合材料被膜が、内部クロミアGDC粒子を含有する層と、中間CoCr2O4スピネルGDC粒子を含有する層と、外部Ni,CoO固溶体層とを含む、請求項1~12のいずれか一項に記載の酸化金属マトリックス複合材料被覆基材。前記希土類金属酸化物粒子の粒径が、0.05~50μm、好ましくは0.5~3μm、より好ましくは0.5~1μmである、請求項1~13のいずれか一項に記載の酸化金属マトリックス複合材料被覆基材。SOFCスタックに電気的相互接続装置の形で使用される、請求項1~14のいずれか一項に記載の酸化金属マトリックス複合材料被覆基材。aアノードと、クロミア形成カソード基材と、水性電解質とを含む電着セルを用意するステップであって、前記電解質が、Ni、Co、Mn、Cu、Fe、Zn及びこれらの混合物からなる群から選択される析出金属の供給源と、Ce、Y、La、Hf、Zr、Gd及びこれらの混合物からなる群から選択される希土類金属の不溶性ドープ又は非ドープ酸化物の懸濁した粒子とを含むステップと、b前記クロミア形成基材を前処理して、前記基材表面から天然酸化クロム層を除去するステップと、c前記基材に、塩酸を含有する塩化物系電解質から薄い約1μmストライクNi又はCoめっきを施すことにより、酸化物を実質的に含まない前記基材を前処理して、前記天然酸化物の再形成を防ぐステップと、d電着セル中で、前処理したNi又はCo被覆したクロミア形成基材上に複合材料被膜を電着させるステップであって、前記カソードが、前記前処理したクロミア形成基材であり、前記基材上の前記複合材料被膜の電着を、直流又は脈動電流を前記電着セルに印加することにより行うステップと、e高温で、前記被覆基材を空気中で酸化して、前記基材表面に、内部クロミア層と、CrとNi、Co、Cu、Mn、Fe、Zn及びこれらの混合物からなる群から選択される析出金属の1種又は複数とにより形成される中間スピネル固溶体層と、Crイオンを実質的に含まない、Ni、Co、Cu、Mn、Fe、Zn及びこれらの混合物からなる群から選択される析出金属の導電性酸化物層を含む最上層とを含む独特な複合三層スケール被膜を形成するステップであって、前記層の1つ又は複数が、Ce、Y、La、Hf、Zr、Gd及びこれらの混合物からなる群から選択される希土類金属のドープ又は非ドープ酸化物の粒子を含有するステップとを含む、酸化金属マトリックス複合材料被覆基材を製造する方法。析出金属の前記供給源が、硫酸塩及び/又は塩化物を含む金属塩、並びにスルファミン酸Niなどの複合金属イオンからなる群から選択される、請求項16に記載の方法。前記電解質が、緩衝化合物、界面活性剤、光沢剤、レベリング剤及びこれらの混合物からなる群から選択される任意選択の添加剤を含む、請求項16又は17に記載の方法。前記緩衝化合物が、ホウ酸である、請求項16~18のいずれか一項に記載の方法。前記めっきを、Ni又はCoアノードを使用して、Ni又はCo硫酸塩と、任意選択により塩化物と、ホウ酸と、希土類金属酸化物粒子とを含有する水性電解質中で行う、請求項16~19のいずれか一項に記載の方法。ステップeの前記高温が、少なくとも24時間500~1000°Cの範囲である、請求項16~20のいずれか一項に記載の方法。前記クロミア形成基材が、16~30wtの範囲の量のCrを含有するクロミア形成Fe、Ni若しくはCo基合金、及び酸化物分散強化型Cr基合金、及びプレーンCr基合金からなる群から選択される材料である、請求項16~21のいずれか一項に記載の方法。前記中間層が、前記基材から拡散した金属元素をさらに含む、請求項16~22のいずれか一項に記載の方法。前記金属元素が、Mn、Fe又はこれらの混合物である、請求項23に記載の方法。前記複合材料被膜が、内部クロミアGDC粒子を含有する層と、中間CoCr2O4スピネルGDC粒子を含有する層と、外部Ni,CoO固溶体層とを含む、請求項16~22のいずれか一項に記載の方法。ステップbの前記前処理を、前記基材の電気化学及び/又は化学エッチングを含み、前記化学エッチングが、塩酸、硝酸/フッ化水素酸、塩化第二鉄及び硝酸セリウムアンモニウムからなる群から選択される化合物の水溶液中で行う、請求項16~25のいずれか一項に記載の方法。"